(57)【要約】【課題】長期間屋外に暴露されても汚染されにくい塗膜を形成できる水性塗料組成物を提供する。【解決手段】親水性基およびエチレン性不飽和結合を有するモノマー（ａ１）由来の構成単位と、架橋基およびエチレン性不飽和結合を有するモノマー（ａ２）由来の構成単位と、前記モノマー（ａ１）および前記モノマー（ａ２）以外のエチレン性不飽和結合を有するモノマー（ａ３）由来の構成単位とからなる水性樹脂（Ａ）と、前記架橋基と反応し得る官能基を有する水性樹脂 （Ｂ）と、を含み、水性樹脂（Ａ）中の全構成単位の合計質量に対するモノマー（ａ１）由来の構成単位の割合が４０〜９５質量％、モノマー（ａ２）由来の構成単位の割合が０．０１〜２０質量％で、水性樹脂（Ａ）の重量平均分子量が５００００〜１５００００で、水性樹脂 （Ａ）の質量を水性樹脂（Ｂ）の質量で除した値が０．０１以上０．１未満である水性塗料組成物。【選択図】なし【特許請求の範囲】
【請求項１】
親水性基およびエチレン性不飽和結合を有するモノマー（ａ１）由来の構成単位と、架橋基およびエチレン性不飽和結合を有するモノマー（ａ２）由来の構成単位と、前記モノマー（ａ１）および前記モノマー（ａ２）以外のエチレン性不飽和結合を有するモノマー（ａ３）由来の構成単位とからなる水性樹脂（Ａ）と、
前記架橋基と反応し得る官能基を有する水性樹脂 （Ｂ）と、を含み、
前記水性樹脂（Ａ）中の全構成単位の合計質量に対する、前記モノマー（ａ１）由来の構成単位の割合が４０〜９５質量％、前記モノマー（ａ２）由来の構成単位の割合が０．０１〜２０質量％であり、
前記水性樹脂（Ａ）の重量平均分子量が５００００〜１５００００であり、
前記水性樹脂 （Ａ）の質量を前記水性樹脂（Ｂ）の質量で除した値が０．０１以上０．１未満であることを特徴とする水性塗料組成物。
【請求項２】
前記親水性基が、アミノ基、アミド基、水酸基、スルホン酸基、リン酸基、４級アンモニウム基、硫酸基、モルホリノ基およびポリ（オキシアルキレン）基からなる群より選ばれる少なくとも１種である請求項１に記載の水性塗料組成物。
【請求項３】
前記架橋基が、グリシジル基、カルボキシル基、酸無水物基、アルコキシシリル基、ケト基およびアルデヒド基からなる群より選ばれる少なくとも１種である請求項１または２に記載の水性塗料組成物。
【請求項４】
前記架橋基と反応し得る官能基が、グリシジル基、カルボキシル基、酸無水物基、アルコキシシリル基、ヒドラジド基、カルボジイミド基、オキサゾリン基およびアジリジン基からなる群より選ばれる少なくとも１種である請求項１〜３のいずれか一項に記載の水性塗料組成物。
【発明の詳細な説明】
【技術分野】
【０００１】
本発明は、水性塗料組成物に関する。
【背景技術】
【０００２】
従来、建築物を雨、光、熱、湿気等の外的刺激から守るために、疎水性の塗料が建築物に塗装されている。疎水性の塗料の塗膜は、耐水性、耐候性等に優れる。しかし、疎水性汚れが付着しやすく、また、付着した汚れを水で流れ落そうとしても容易に流れ落ちない。そのため、疎水性の塗料を塗装した建築物においては、車の排気ガス等からの油性の汚れや土ほこり等が壁面に付着したり、それらが雨と共に移動し雨筋として強調されたりする現象がよく見られる。建築物の形状によっては雨筋がより出やすくなる。このような現象は、建築物の価値を著しく低下させてしまう。
【０００３】
近年、省資源の観点からメンテナンスフリー塗料の重要性が増し、特に耐汚染性に優れた塗料の需要が拡大している。低汚染塗料は一般に、形成される塗膜表面が親水性を帯びるものであることが多い。これは、表面が親水性であれば、親和性の異なる疎水性汚れが表面に付着しにくく、しかも雨が降った際、雨滴によって表面が洗い流され、汚れが容易に除去されるためである。
しかし、このような塗膜が屋外に曝され太陽光、降雨、気温変化等の刺激が加えられると、塗膜表面の親水性は一般に低下してしまう。例えば、塗膜表面を親水化し耐汚染性を付与する方法として、コロイダルシリカやポリシロキサン水性分散体を塗料に含有させる方法が知られている。しかし、この方法では、長期間の屋外暴露の際、コロイダルシリカやポリシロキサン水性分散体が雨水等により流失してしまい、親水化効果が失われる。塗膜表面の親水性が低下すると、耐汚染性も低下する。
【０００４】
特許文献１には、コロイダルシリカを乳化安定剤として用いてモノマーを乳化重合して得られるエマルションを含む樹脂組成物が提案されている。この樹脂組成物を用いた塗膜は、耐汚染性が長期にわたり良好であるとされている。しかし、耐汚染性の持続性は必ずしも十分とはいえない。
【０００５】
特許文献２には、カチオン性樹脂の水性分散体又はノニオン性樹脂の水溶液若しくは水分散体と、テトラアルコキシシラン等とアミノ基を有するシラン化合物との縮合物と、酸とを含む水性塗料組成物が提案されている。この水性塗料組成物の塗膜は、耐汚染性等の物性に優れるとされている。しかし、耐汚染性の持続性は必ずしも十分とはいえない。
【０００６】
特許文献３には、アミノ基を有するエチレン性不飽和モノマー、アルコキシシリル基を有するエチレン性不飽和モノマー、カルボキシル基を有するエチレン性不飽和モノマーを特定の割合で含むモノマー混合物を共重合して得られるポリマーと、カルボジイミド基を有する水性ポリマーとを特定の割合で含む水系塗料が提案されている。この水系塗料の塗膜は、耐汚染性、耐水性に優れ、また耐汚染性が長期にわたって持続するとされている。しかし、耐汚染性の持続性には未だ改善の余地がある。
【先行技術文献】
【特許文献】
【０００７】
【特許文献１】特開２００８−１３３３６１号公報
【特許文献２】特開２００８−２７４２４２号公報
【特許文献３】特開２０１２−６２４１３号公報
【発明の概要】
【発明が解決しようとする課題】
【０００８】
本発明は、上記事情に鑑みてなされたものであって、長期間屋外に暴露されても汚染されにくい塗膜を形成できる水性塗料組成物を提供することを目的とする。
【課題を解決するための手段】
【０００９】
本発明は、以下の態様を有する。
〔１〕親水性基およびエチレン性不飽和結合を有するモノマー（ａ１）由来の構成単位と、架橋基およびエチレン性不飽和結合を有するモノマー（ａ２）由来の構成単位と、前記モノマー（ａ１）および前記モノマー（ａ２）以外のエチレン性不飽和結合を有するモノマー（ａ３）由来の構成単位とからなる水性樹脂（Ａ）と、
前記架橋基と反応し得る官能基を有する水性樹脂 （Ｂ）と、を含み、
前記水性樹脂（Ａ）中の全構成単位の合計質量に対する、前記モノマー（ａ１）由来の構成単位の割合が４０〜９５質量％、前記モノマー（ａ２）由来の構成単位の割合が０．０１〜２０質量％であり、
前記水性樹脂（Ａ）の重量平均分子量が５００００〜１５００００であり、
前記水性樹脂 （Ａ）の質量を前記水性樹脂（Ｂ）の質量で除した値が０．０１以上０．１未満であることを特徴とする水性塗料組成物。
〔２〕前記親水性基が、アミノ基、アミド基、水酸基、スルホン酸基、リン酸基、４級アンモニウム基、硫酸基、モルホリノ基およびポリ（オキシアルキレン）基からなる群より選ばれる少なくとも１種である〔１〕に記載の水性塗料組成物。
〔３〕前記架橋基が、グリシジル基、カルボキシル基、酸無水物基、アルコキシシリル基、ケト基およびアルデヒド基からなる群より選ばれる少なくとも１種である〔１〕または〔２〕に記載の水性塗料組成物。
〔４〕前記架橋基と反応し得る官能基が、グリシジル基、カルボキシル基、酸無水物基、アルコキシシリル基、ヒドラジド基、カルボジイミド基、オキサゾリン基およびアジリジン基からなる群より選ばれる少なくとも１種である〔１〕〜〔３〕のいずれかに記載の水性塗料組成物。
【発明の効果】
【００１０】
本発明の水性塗料組成物によれば、長期間屋外に暴露されても汚染されにくい塗膜を形成できる。
【発明を実施するための形態】
【００１１】
本発明の水性塗料組成物（以下、「本水性塗料組成物」ともいう。）は、水性樹脂（Ａ）（以下、「（Ａ）成分」ともいう。）と、水性樹脂 （Ｂ）（以下、「（Ｂ）成分」ともいう。）とを含む。
「水性樹脂」とは、水に分散または溶解が可能な樹脂を意味する。
本水性塗料組成物は、通常、水をさらに含む。典型的には、水中に（Ａ）成分および（Ｂ）成分が分散または溶解している。
【００１２】
本水性塗料組成物において、（Ａ）成分の質量を（Ｂ）成分の質量で除した値（以下、「固形分比率（Ａ）／（Ｂ）」ともいう。）は、０．０１以上０．１未満であり、０．０１以上０．０６以下が好ましく、０．０２以上０．０４以下がより好ましい。固形分比率（Ａ）／（Ｂ）が前記範囲の下限値以上であると、（Ａ）成分による親水化効果が充分に発揮され、塗膜の耐汚染性が優れる。固形分比率（Ａ）／（Ｂ）が前記範囲の上限値以下であると、塗膜の耐汚染性、耐水性、耐候性が優れる。
【００１３】
＜（Ａ）成分＞
（Ａ）成分は、親水性基およびエチレン性不飽和結合を有するモノマー（ａ１）由来の構成単位と、架橋基およびエチレン性不飽和結合を有するモノマー（ａ２）由来の構成単位と、前記モノマー（ａ１）および前記モノマー（ａ２）以外のエチレン性不飽和結合を有するモノマー（ａ３）由来の構成単位とからなる共重合体である。
【００１４】
モノマー（ａ１）における親水性基としては、アミノ基、アミド基、水酸基、スルホン酸基、リン酸基、４級アンモニウム基、硫酸基、モルホリノ基およびポリ（オキシアルキレン）基からなる群より選ばれる少なくとも１種が好ましい。
アミノ基としては、１級アミノ基、２級アミノ基、３級アミノ基等が挙げられ、−ＮＲ１Ｒ２（ここで、Ｒ１およびＲ２はそれぞれ独立に水素原子またはアルキル基を示す。）が好ましい。
ポリ（オキシアルキレン）基としては、ポリ（オキシエチレン）基が好ましい。
【００１５】
モノマー（ａ１）の具体例としては、ジメチルアミノエチル（メタ）アクリレート、ジエチルアミノメチル（メタ）アクリレート、ジエチルアミノエチル（メタ）アクリレート、（メタ）アクリルアミド、Ｎ，Ｎ−ジメチル（メタ）アクリルアミド、Ｎ，Ｎ−ジエチル（メタ）アクリルアミド、Ｎ−ヒドロキシエチル（メタ）アクリルアミド、Ｎ−イソプロピル（メタ）アクリルアミド、Ｎ，Ｎ−ジメチルアミノプロピル（メタ）アクリルアミド、メトキシポリエチレングリコール（メタ）アクリレート、ポリエチレングリコールモノ（メタ）アクリレート、Ｎ−（メタ）アクリロイルモルホリン、Ｎ−ビニルピロリドン、２−ヒドロキシエチル（メタ）アクリレート、２−ヒドロキシプロピル（メタ）アクリレート、２−ヒドロキシブチル（メタ）アクリレート、２−アクリルアミド−２−メチルプロパンスルホン酸、スチレンスルホン酸、アルキルアリルスルホコハク酸ナトリウム、アリルスルホン酸、スルホエトキシ（メタ）アクリレート、スチレンスルホン酸ナトリウム、２−（メタ）アクリロイルオキシエチルアシッドホスフェート、Ｎ，Ｎ−ジメチルアミノエチル（メタ）アクリレートメチルクロライド塩、Ｎ，Ｎ−ジメチルアミノプロピル（メタ）アクリルアミドメチルクロライド塩、Ｎ，Ｎ−ジメチルアミノエチル（メタ）アクリレートベンジルクロライド塩等が挙げられる。
「（メタ）アクリレート」はアクリレートおよびメタクリレートの総称であり、「（メタ）アクリル」はアクリルおよびメタクリルの総称であり、「（メタ）アクリロイル」はアクリロイルおよびメタクリロイルの総称である。
【００１６】
モノマー（ａ２）における架橋基としては、グリシジル基、カルボキシル基、酸無水物基、アルコキシシリル基、ケト基およびアルデヒド基からなる群より選ばれる少なくとも１種が好ましい。
【００１７】
モノマー（ａ２）の具体例としては、（メタ）アクリル酸グリシジル、（メタ）アクリル酸、マレイン酸、無水マレイン酸、クロトン酸、イタコン酸、３−（メタ）アクリロキシプロピルトリメトキシシラン、３−（メタ）アクリロキシプロピルトリエトキシシラン、３−（メタ）アクリロキシプロピルメチルジメトキシシラン、３−（メタ）アクリロキシプロピルメチルジエトキシシラン、３−（メタ）アクリロキシプロピルトリプロポキシシラン、３−（メタ）アクリロキシプロピルメチルジプロポキシシラン、アクロレイン、クロトンアルデヒド、２−アセトアセトキシエチル（メタ）アクリレート、ジアセトンアクリルアミド、ビニルメチルケトン、ビニルエチルケトン、ビニルブチルケトンが挙げられる。
なお、ジアセトンアクリルアミドのケト基は架橋基として機能するが、アミド基は親水性基として機能しない。そのため、ジアセトンアクリルアミドはモノマー（ａ２）に該当する。
【００１８】
モノマー（ａ３）としては、例えば、以下のモノマーが挙げられる。
メチル（メタ）アクリレート、エチル（メタ）アクリレート、ｎ−プロピル（メタ）アクリレート、イソプロピル（メタ）アクリレート、ｎ−ブチル（メタ）アクリレート、イソブチル（メタ）アクリレート、ｓｅｃ−ブチル（メタ）アクリレート、ｔｅｒｔ−ブチル（メタ）アクリレート、ｎ−ペンチル（メタ）アクリレート、ｎ−ヘキシル（メタ）アクリレート、２−エチルｎ−ヘキシル（メタ）アクリレート、ｎ−オクチル（メタ）アクリレート、ｎ−ノニル（メタ）アクリレート、ラウリル（メタ）アクリレート、ステアリル（メタ）アクリレート、シクロヘキシル（メタ）アクリレート、ベンジル（メタ）アクリレート、テトラヒドロフルフリル（メタ）アクリレート、フェノキシエチル（メタ）アクリレート、イソボルニル（メタ）アクリレート、メトキシポリエチレングリコール（メタ）アクリレート、等の（メタ）アクリル酸エステル類；
スチレン、α−メチルスチレン、ビニルトルエン、クロロスチレン、ビニルナフタレン、ビニルピリジン、等の芳香族ビニル化合物；
ジビニルベンゼン、ジビニルエーテル、アリル（メタ）アクリレート、フタル酸ジアリル、エチレングリコールジ（メタ）アクリレート、ジエチレングリコールジ（メタ）アクリレート、トリメチロールプロパントリ（メタ）アクリレート、ペンタエリスリトールテトラ（メタ）アクリレート、等の多官能重合性モノマー；
その他、（メタ）アクリロニトリル等のビニル化合物；等。
【００１９】
（Ａ）成分中のモノマー（ａ１）由来の構成単位、モノマー（ａ２）由来の構成単位、モノマー（ａ３）由来の構成単位はそれぞれ１種でもよく２種以上でもよい。
【００２０】
（Ａ）成分中の全構成単位の合計質量（１００質量％）に対するモノマー（ａ１）由来の構成単位の割合は、４０〜９５質量％であり、５０〜９０質量％が好ましい。モノマー（ａ１）由来の構成単位の割合が前記範囲の下限値以上であると、親水化効果が充分に発揮され、塗膜の耐汚染性が優れる。また、本水性塗料組成物の貯蔵安定性にも優れる。モノマー（ａ１）由来の構成単位の割合が前記範囲の上限値以下であると、塗膜の耐水性、耐候性が優れる。
【００２１】
（Ａ）成分中の全構成単位の合計質量に対するモノマー（ａ２）由来の構成単位の割合は、０．０１〜２０質量％であり、０．１〜１０質量％が好ましい。モノマー（ａ２）由来の構成単位の割合が前記範囲の下限値以上であると、屋外暴露下において塗膜表面の親水性が経時で低下しにくく、耐汚染性が長期間維持される。モノマー（ａ２）由来の構成単位の割合が前記範囲の上限値以下であると、塗膜の造膜性が優れ、平滑な塗膜が得られやすい。
【００２２】
（Ａ）成分中の全構成単位の合計質量に対するモノマー（ａ３）由来の構成単位の割合は、５．０〜５９．９９質量％が好ましく、５．０〜４９．９質量％がより好ましい。
なお、（Ａ）成分中の全構成単位の合計質量に対する、モノマー（ａ１）由来の構成単位とモノマー（ａ３）由来の構成単位とモノマー（ａ３）由来の構成単位との合計質量の割合は１００質量％である。
【００２３】
（Ａ）成分の重量平均分子量は、５００００〜１５００００であり、８００００〜１２００００が好ましい。（Ａ）成分の重量平均分子量が前記範囲の下限値以上であると、屋外暴露下において塗膜表面の親水性が経時で低下しにくく、耐汚染性が長期間維持される。（Ａ）成分の重量平均分子量が前記範囲の上限値を超えると、（Ａ）成分を溶剤重合により製造する際に粘度が上がり過ぎて合成が難しくなる。
（Ａ）成分の重量平均分子量は、ゲルパーミエーションクロマトグラフィー（ＧＰＣ）により測定される標準ポリスチレン換算の値である。
【００２４】
（Ａ）成分は、典型的には、水分散体または水溶液の状態で本水性塗料用組成物に配合される。
（Ａ）成分の水分散体または水溶液の固形分（水分散体または水溶液の総質量に対する（Ａ）成分の固形分換算の含有量）は、水分散体または水溶液の総質量に対し、５〜１５質量％が好ましい。固形分が前記範囲の下限値未満の場合は、塗料化した際の塗料の粘度が低すぎて塗装作業性が悪くなるおそれがある。固形分が前記範囲の上限値を超えると、水分散体が不安定になってゲル化するおそれがある。
【００２５】
（Ａ）成分の水分散体中、（Ａ）成分の粒子径は、０．０１〜０．１０μｍが好ましい。粒子径がその範囲であれば塗膜の耐水性が良好である。
（Ａ）成分の粒子径は、走査型電子顕微鏡により測定される平均粒子径である。
【００２６】
（（Ａ）成分の製造方法）
（Ａ）成分は、モノマー（ａ１）と、モノマー（ａ２）と、モノマー（ａ３）とからなるモノマー混合物を重合して得られる。
モノマー混合物の総質量に対する各モノマーの割合（質量％）は、（Ａ）成分を構成する全構成単位の合計質量に対する各モノマー由来の構成単位の割合と同様である。
重合方法は特に限定されず、溶液重合、乳化重合、懸濁重合等の公知の重合法を用いることができる。
【００２７】
（Ａ）成分の製造方法の一例として、モノマー（ａ１）と、モノマー（ａ２）と、モノマー（ａ３）とからなるモノマー混合物を有機溶媒に溶解して加熱し、重合開始剤を用いて反応（重合反応）させ、冷却し、必要に応じて中和し、水を加え、前記有機溶媒を除く方法が挙げられる。これにより、微細な（Ａ）成分の粒子が水に均一分散した半透明液体状の水分散体が得られる。この水分散体は、そのまま本水性塗料組成物の調製に用いることができる。
前記モノマー混合物を反応させる際の温度は、例えば６０〜９０℃とすることができる。反応させる時間は、例えば３〜１０時間とすることができる。
【００２８】
有機溶媒としては、水溶性の有機溶媒が望ましい。具体例としては、メタノール、エタノール、１−プロパノール、２−プロパノール、１−ブタノール、２−メチル−１−プロパノール、２−ブタノール、２−メチル−２−プロパノール、エチレングリコール、ジエチレングリコール、プロピレングリコール、ジプロピレングリコール、２−メトキシエタノール、２−エトキシエタノール、２−ブトキシエタノール、等が挙げられる。これらの有機溶媒は１種を単独で用いてもよいし２種以上を併用してもよい。重合安定性、溶媒の水置換性、溶媒除去性の点から、１−プロパノールまたは２−プロパノールが好ましい。
【００２９】
重合開始剤としては、２，２’−アゾビスイソブチロニトリル、２，２’−アゾビス（２，４−ジメチルバレロニトリル）、２，２’−アゾビス（４−メトキシ−２，４−ジメチルバレロニトリル）等のアゾ化合物、ベンゾイルパーオキシド、ラウロイルパーオキシド、ｔｅｒｔ−ブチルヒドロパーオキシド、ｔｅｒｔ−ブチル−α−クミルパーオキシド等の有機過酸化物、過酸化水素、過硫酸アンモニウム、過硫酸カリウム、過硫酸ナトリウム等の無機過酸化物等が挙げられる。これらの重合開始剤は１種を単独で用いてもよいし２種以上を併用してもよい。還元剤と組み合わせて反応を速めることもできる。
【００３０】
中和剤としては、アンモニア、水酸化ナトリウム、水酸化カリウム、トリエチルアミン、トリエタノールアミン、アミノメチルプロパノール等が挙げられる。塗膜の耐水性、耐汚染性の点から、アンモニアが好ましい。
【００３１】
＜（Ｂ）成分＞
（Ｂ）成分は、（Ａ）成分が有する構成単位（ａ２）の架橋基と反応し得る官能基を有する。
そのような官能基としては、グリシジル基、カルボキシル基、酸無水物基、アルコキシシリル基、ヒドラジド基、カルボジイミド基、オキサゾリン基およびアジリジン基からなる群より選ばれる少なくとも１種が好ましい。
【００３２】
（Ｂ）成分が有する官能基は、（Ａ）成分が有する架橋基に応じて適宜選択される。
架橋基がグリシジル基の場合、（Ｂ）成分が有する官能基は、カルボキシル基および酸無水物基のいずれか一方または両方が好ましい。
架橋基がカルボキシル基および酸無水物基のいずれか一方または両方の場合、（Ｂ）成分が有する官能基は、グリシジル基、カルボジイミド基、オキサゾリン基およびアジリジン基からなる群より選ばれる少なくとも１種が好ましい。
架橋基がアルコキシシリル基の場合、（Ｂ）成分が有する官能基は、アルコキシシリル基が好ましい。
架橋基がケト基およびアルデヒド基のいずれか一方または両方の場合、（Ｂ）成分が有する官能基は、ヒドラジド基が好ましい。
【００３３】
（Ｂ）成分としては、前記官能基を有していればよく、種々の樹脂骨格組成を有する水性樹脂を用いることができる。
（Ｂ）成分の具体例としては、例えば水性アクリル共重合樹脂、水性ウレタン共重合樹脂、水性アクリルシリコン共重合樹脂、水性アクリルウレタン共重合樹脂、水性フッ素アクリル共重合樹脂、水性フッ素ビニル共重合樹脂等が挙げられる。これらはいずれか１種を単独で用いても２種以上を併用しても構わない。
（Ｂ）成分中の前記官能基の含有量は、官能基の構造によって適宜規定される。
【００３４】
（Ｂ）成分のガラス転移温度（Ｔｇ）は、０〜５０℃が好ましく、２０〜３０℃がより好ましい。Ｔｇがその温度範囲ならば耐雨筋汚染性が良好となる。
Ｔｇは、示差走査熱量計により測定される。
【００３５】
（Ｂ）成分が粒状である場合、（Ｂ）成分の粒子径は、本水性塗料用組成物の安定性、塗膜の耐水性および促進耐候性の観点から０．１〜０．２５μｍが好ましくい。
（Ｂ）成分の粒子径は、大塚電子社製  濃厚系粒径アナライザーにより測定される平均粒子径である。
【００３６】
（（Ｂ）成分の製造方法）
（Ｂ）成分の製造方法としては、例えば、前記官能基を有するモノマーを含むモノマー成分を重合する方法が挙げられる。なお、ヒドラジド基を導入するに当たっては、通常、まずヒドラジド基と反応し得るケト基を有するモノマーを重合し、これにヒドラジド基を有する化合物を反応させる、という道筋を経る。ケト基を有するモノマーとしてはジアセトンアクリルアミドが挙げられ、ヒドラジド基を有する化合物としてはアジピン酸ジヒドラジドが挙げられる。
【００３７】
前記官能基を有するモノマーとしては、例えば、前記モノマー（ａ２）のうち前記官能基を有するモノマー等の、前記官能基およびエチレン性不飽和結合を有するモノマーが挙げられる。
モノマー成分は、前記官能基を有するモノマー以外の他のモノマーをさらに含んでもよい。他のモノマーとしては、前記官能基を有するモノマーと共重合可能なモノマーであればよく、塗料用樹脂に用いられるモノマーとして公知のモノマーのなかから（Ｂ）成分の所望の樹脂骨格組成に応じて適宜選択できる。
モノマー成分の重合方法は特に限定されず、溶液重合、乳化重合、懸濁重合等の公知の重合法を用いることができる。
【００３８】
＜任意成分＞
本水性塗料組成物は、必要に応じて、本発明の効果を損なわない範囲で、（Ａ）成分および（Ｂ）成分以外の塗料用樹脂、顔料、添加剤、溶剤等をさらに含んでもよい。顔料としては、例えば体質顔料、着色顔料、光輝顔料等が挙げられる。添加剤としては、例えば消泡剤、防腐剤、分散剤、湿潤剤、劣化防止剤等が挙げられる。これらはそれぞれ公知のものを用いることができる。
【００３９】
本水性塗料組成物は、（Ａ）成分と、（Ｂ）成分と、必要に応じて水、（Ａ）成分および（Ｂ）成分以外の塗料用樹脂、顔料、添加剤、溶剤等を混合することにより調製できる。本水性塗料組成物中の（Ａ）成分および（Ｂ）成分の合計の含有量は、本水性塗料組成物の用途によって適宜規定される。塗料の各材料の混合順序は特に限定されない。混合方法としては、各材料を均一に混合できれば特に制限されず、例えば、各材料を容器に入れ、高速攪拌機等の攪拌手段によって攪拌する方法が挙げられる。
【００４０】
＜作用効果＞
本水性塗料組成物にあっては、（Ａ）成分と（Ｂ）成分とを含み、固形分比率（Ａ）／（Ｂ）が０．０１以上０．１未満であるため、長期間屋外に暴露されても汚染されにくい塗膜を形成できる。
（Ａ）成分は、モノマー（ａ１）由来の構成単位およびモノマー（ａ２）由来の構成単位を有するため、親水性基および架橋基を有する。（Ａ）成分が親水性基を有することで、塗膜表面が親水性を有し、塗膜の耐汚染性が優れる。（Ａ）成分が架橋基を有し、（Ｂ）成分が、前記架橋基と反応し得る官能基を有することで、塗膜中で（Ａ）成分と（Ｂ）成分とが反応し強固に化学結合するため、塗膜表面の親水性が失われにくく、塗膜の耐汚染性が長期間持続する。
また、本水性塗料組成物から形成される塗膜は、耐水性、耐候性にも優れる。
また、本水性塗料組成物は、貯蔵安定性にも優れる。
【００４１】
本水性塗料組成物の塗膜は、本水性塗料組成物を被塗装物に塗布し、乾燥させることにより形成できる。
被塗装物としては、特に限定されず、例えばサイディングボード、フレキシブル板等が挙げられる。本水性塗料組成物が塗布される前に予め、被塗装物に下塗塗膜が形成されていてもよい。下塗塗膜は、公知の下塗塗料を用いて形成できる。
塗布方法は特に限定されず、例えば刷毛、ローラー、ガン等が挙げられる。乾燥条件としては、例えば、２３℃で１４日間の条件が挙げられる。
本水性塗料組成物の塗膜の厚さは、特に限定されないが、例えば、乾燥後の厚さとして、５０〜５００μｍとすることができる。
【実施例】
【００４２】
以下に実施例を挙げて本発明をさらに詳しく説明する。ただし本発明は、以下の実施例に限定されるものではない。
以下において、特に断りのない限り、「部」および「％」は質量基準である。
【００４３】
＜水性樹脂（Ａ）の製造＞
［製造例Ａ１］
攪拌機を備えた内容量３Ｌの丸底フラスコに、２−プロパノール５００部、メチルメタクリレート３０部、ジメチルアミノエチルメタクリレート１５０部、メタクリル酸４部、ジアセトンアクリルアミド１６部を仕込み、攪拌しながら昇温し、７５℃にて２，２’−アゾビスイソブチロニトリル２部を仕込み、反応を開始した。内温７５℃にて５時間反応させ冷却し、４０℃以下にて２５％アンモニア水１５部、水１８００部を仕込み、均一になるまで攪拌し、固形分８％の液体を得た。ロータリーエバポレーターを用いて、この液体から２−プロパノールを留去し、固形分１０％、重量平均分子量１１万の水性樹脂（Ａ１）を得た。
【００４４】
［製造例Ａ２〜Ａ１３］
使用する原料の仕込み量（部）を表１〜３に示すようにした以外は製造例Ａ１と同様な方法で水性樹脂（Ａ２）〜（Ａ１３）を得た。
各水性樹脂の固形分、粒子径、重量平均分子量を表１〜３に示す。
【００４５】
【表１】
2018080297.tif 000002
【００４６】
【表２】
2018080297.tif 000003
【００４７】
【表３】
2018080297.tif 000004
【００４８】
なお、製造例１１で得られた水性樹脂（Ａ１１）については、アンモニア水添加時に均一化されず、高粘度の状態であったため、固形分、粒子径は測定できなかった。重量平均分子量については、アンモニア水添加前の未中和時に測定できた。
【００４９】
＜水性樹脂（Ｂ）の製造＞
［製造例Ｂ１］
攪拌機を備えた内容量３Ｌのセパラブル丸底フラスコに、水５２０部、アデカリアソープ（登録商標）ＳＲ１０（ＡＤＥＫＡ社製）１０部を仕込み、撹拌しつつ６０℃に昇温した。
内容量２Ｌのビーカーに水２１０部を仕込み、これにアデカリアソープＳＲ１０（ＡＤＥＫＡ社製）１０部を加え溶解させ、撹拌しつつ、メチルメタクリレート５２０部、２−エチルヘキシルアクリレート４００部、ジアセトンアクリルアミド３０部、メタクリル酸５０部を仕込み乳化させてモノマー乳化液を得た。内容量１００ｍＬのビーカーに水５０部を仕込み、これに過硫酸カリウム３部を溶解させて開始剤水溶液を得た。
６０℃となった前記セパラブル丸底フラスコに、前記モノマー乳化液および前記開始剤水溶液それぞれの全量のうち１０％を加え、さらに水３０部に溶解させた亜硫酸水素ナトリウム１部を添加した。発熱と色調変化（青白色）を確認した後、このセパラブル丸底フラスコ中に前記モノマー乳化液および前記開始剤水溶液それぞれの残りを４時間かけて滴下した。反応温度は６５℃を維持した。滴下終了後、２時間反応させて冷却し、４０℃以下にて、アンモニア６０部、アジピン酸ジヒドラジド２０部を水１５０部に添加した水分散液と、防腐剤５部とを加え、アクリルポリマーエマルションを得た。このエマルションにテキサノール１００部と水１００部とを添加し、Ｔｇ２０℃、粒子径０．１０μｍの水性樹脂（Ｂ１）を得た。
アデカリアソープＳＲ１０（ＡＤＥＫＡ社製）は、下記式で表される化合物である。式中のＲはアルキル基を示す。
【００５０】
【化１】
2018080297.tif 000005
【００５１】
［製造例Ｂ２］
攪拌機を備えた内容量３Ｌのセパラブル丸底フラスコに、水６７０部、アデカリアソープＳＲ１０（ＡＤＥＫＡ社製）１０部を仕込み、撹拌しつつ６０℃に昇温した。
内容量１Ｌのビーカーに水１０５部を仕込み、これにアデカリアソープＳＲ１０（ＡＤＥＫＡ社製）５部を加え溶解させ、撹拌しつつ、メチルメタクリレート２７０部、２−エチルヘキシルアクリレート ２０５部、グリシジルメタクリレート２５部を仕込み乳化させてモノマー乳化液Ｉを得た。内容量１００ｍＬのビーカーに水５０部を仕込み、これに過硫酸カリウム３部を溶解させて開始剤水溶液を得た。
６０℃となった前記セパラブル丸底フラスコに、前記モノマー乳化液Ｉの全量のうち２０％と、前記開始剤水溶液の全量のうち１０％とを加え、さらに水３０部に溶解させた亜硫酸水素ナトリウム１部を添加した。発熱と色調変化（青白色）を確認した後、このセパラブル丸底フラスコ中に前記モノマー乳化液Ｉの残り全量と、前記開始剤水溶液の残りのうち４５％とを２時間かけて滴下した。反応温度は６５℃を維持した。滴下終了後、１時間反応させた。
内容量１Ｌのビーカーに水１０５部を仕込み、これにアデカリアソープＳＲ１０（ＡＤＥＫＡ社製）５部を加え溶解させ、撹拌しつつ、メチルメタクリレート２７０部、２−エチルヘキシルアクリレート２０５部、メタクリル酸２５部を仕込み乳化させてモノマー乳化液ＩＩを得た。このモノマー乳化液ＩＩの全量と、前記開始剤水溶液の残り全量とを、前記１時間反応させた後のセパラブル丸底フラスコ中に２時間かけて滴下した。反応温度は６５℃を維持した。滴下終了後、２時間反応させて冷却し、４０℃以下にてアンモニア３０部、防腐剤５部を加え、アクリルポリマーエマルションを得た。このエマルションにテキサノール１００部と水１００部とを添加し、Ｔｇ２０℃、粒子径０．２０μｍの水性樹脂（Ｂ２）を得た。
【００５２】
［製造例Ｂ３］
攪拌機を備えた内容量３Ｌのセパラブル丸底フラスコに、水１１００部、アデカリアソープＳＲ１０（ＡＤＥＫＡ社製）１０部を仕込み、撹拌しつつ６０℃に昇温した。
内容量２Ｌのビーカーに水２１０部を仕込み、これにアデカリアソープＳＲ１０（ＡＤＥＫＡ社製）１０部を加え溶解させ、撹拌しつつ、メチルメタクリレート５８０部、２−エチルヘキシルアクリレート ３６０部、Ｚ６０３０（東レダウコーニング社製）１０部、メタクリル酸５０部を仕込み、乳化させてモノマー乳化液を得た。内容量２００ｍＬのビーカーに水１００部を仕込み、これに過硫酸カリウム３部を溶解させて開始剤水溶液を得た。
６０℃となった前記セパラブル丸底フラスコに、前記モノマー乳化液および前記開始剤水溶液それぞれの全量のうち１０％を加え、さらに水６０部に溶解させた亜硫酸水素ナトリウム１部を添加した。発熱と色調変化（青白色）を確認した後、このセパラブル丸底フラスコ中に前記モノマー乳化液および前記開始剤水溶液の残りを３時間かけて滴下した。反応温度は６５℃を維持した。滴下終了後、２時間反応させて冷却し、４０℃以下にてアンモニア６０部、防腐剤５部を加え、アクリルシリコンポリマーエマルションを得た。これにテキサノール１２０部と水１８０部とを添加し、Ｔｇ３０℃、粒子径０．１０μｍの水性樹脂（Ｂ３）を得た。
Ｚ６０３０（東レダウコーニング社製）は、下記式で表される化合物である。
【００５３】
【化２】
2018080297.tif 000006
【００５４】
［製造例Ｂ４］
攪拌機を備えた内容量３Ｌのセパラブル丸底フラスコに、水６７０部、アデカリアソープＳＲ１０（ＡＤＥＫＡ社製）５部を仕込み、撹拌しつつ６０℃に昇温した。
内容量２Ｌのビーカーに水２１０部を仕込み、これにアデカリアソープＳＲ１０（ＡＤＥＫＡ社製）１５部を加え溶解させ、撹拌しつつ、メチルメタクリレート５４０部、２−エチルヘキシルアクリレート４１０部、メタクリル酸５０部、を仕込み乳化させてモノマー乳化液を得た。内容量１００ｍＬのビーカーに水５０部を仕込み、これに過硫酸カリウム３部を溶解させて開始剤水溶液を得た。
６０℃となった前記セパラブル丸底フラスコに、前記モノマー乳化液および前記開始剤水溶液それぞれの全量のうち１０％を加え、さらに水３０部に溶解させた亜硫酸水素ナトリウム１部を添加した。発熱と色調変化（青白色）を確認した後、このセパラブル丸底フラスコ中に前記モノマー乳化液および前記開始剤水溶液の残りを４時間かけて滴下した。反応温度は６５℃を維持した。滴下終了後、２時間反応させて冷却し、４０℃以下にてアンモニア６０部、防腐剤５部を加え、アクリルポリマーエマルションを得た。これにテキサノール１００部と水１００部とを添加し、Ｔｇ２０℃、粒子径０．２０μｍの水性樹脂（Ｂ４）を得た。
【００５５】
［製造例Ｂ５］
攪拌機を備えた内容量３Ｌのセパラブル丸底フラスコに、水１１００部、アデカリアソープＳＲ１０（ＡＤＥＫＡ社製）５部を仕込み、撹拌しつつ６０℃に昇温した。
内容量２Ｌのビーカーに水２１０部を仕込み、これにアデカリアソープＳＲ１０（ＡＤＥＫＡ社製）２５部を加え溶解させ、撹拌しつつ、メチルメタクリレート５２０部、２−エチルヘキシルアクリレート３８０部、ブレンマー（登録商標）ＰＥ３５０（日油社製）１００部を仕込み乳化させてモノマー乳化液を得た。内容量２００ｍＬのビーカーに水１００部を仕込み、これに過硫酸カリウム３部を溶解させて開始剤水溶液を得た。
６０℃となった前記セパラブル丸底フラスコに、前記モノマー乳化液および前記開始剤水溶液それぞれの全量のうち１０％を加え、さらに水６０部に溶解させた亜硫酸水素ナトリウム１部を添加した。発熱と色調変化（青白色）を確認した後、このセパラブル丸底フラスコ中に前記モノマー乳化液および前記開始剤水溶液の残りを３時間滴下した。反応温度は６５℃を維持した。滴下終了後、２時間反応させて冷却し、４０℃以下にてアンモニア２０部、防腐剤５部を加え、アクリルポリマーエマルションを得た。これにテキサノール１２０部と水１８０部とを添加し、Ｔｇ２０℃、粒子径０．２５μｍの水性樹脂（Ｂ５）を得た。
ブレンマーＰＥ３５０（日油社製）は、下記式で表される化合物である。
【００５６】
【化３】
2018080297.tif 000007
【００５７】
表４に、水性樹脂Ｂ１〜Ｂ５の樹脂骨格組成、蒸発残分、ガラス転移温度（Ｔｇ）、最低像膜温度、粒子径、ｐＨ、官能基の種類を示す。
【００５８】
【表４】
2018080297.tif 000008
【００５９】
＜水性塗料組成物の調製＞
［実施例１］
水１２部、ノプコスパース（登録商標）４４Ｃ（サンノプコ社製）１部、プロピレングリコール２部、ＳＮデフォーマー１３２０（サンノプコ社製）０．１部、ヒドロキシエチルセルロースＳＰ４００（ダイセル社製）０．２部、を混合し、さらにアンモニア水０．１部、ベンゾチアゾール系防腐剤０．１部を加えて混合した後、ガラスビーズと共に高速ディスパーで攪拌しつつ、酸化チタン３０部を徐々に添加し白ペーストを得た。この白ペースト４５．５部に対して、水性樹脂（Ｂ）として水性樹脂（Ｂ１）１２６部と、水性樹脂（Ａ）として水性樹脂（Ａ１）２０部と、ＳＮシックナー６４１（サンノプコ社製）２部とを添加し白塗料（水性塗料組成物）を作製した。
ここで、水性樹脂（Ｂ）、（Ａ）の固形分はそれぞれ６３部、２部であり、固形分比率（Ａ）／（Ｂ）は０．０３となる。また、白塗料のＰＶＣ（顔料体積濃度）は１１％となる。
【００６０】
［実施例２〜９、比較例１〜１０］
水性樹脂（Ｂ）、（Ａ）それぞれの種類と添加部数を表５〜８に示すようにした以外は実施例１と同様な方法で白塗料を作製した。
表５〜８に、各例の白塗料における水性樹脂（Ｂ）、（Ａ）それぞれの固形分、固形分比率（Ａ）／（Ｂ）、水性樹脂（Ａ）が有する架橋官能基、水性樹脂（Ｂ）が有する官能基、ＰＶＣ（顔料体積濃度）を示す。
なお、比較例７において、水性樹脂（Ｂ５）が有する官能基は、水性樹脂（Ａ５）が有する架橋官能基と反応しないため、これらの水性樹脂は架橋しない。
【００６１】
【表５】
2018080297.tif 000009
【００６２】
【表６】
2018080297.tif 000010
【００６３】
【表７】
2018080297.tif 000011
【００６４】
【表８】
2018080297.tif 000012
【００６５】
＜性能評価＞
前記の白塗料について、以下の評価を行った。結果を表９〜１２に示す。
ただし、比較例８の白塗料は、塗膜作製時に割れが入ったため、塗膜性能（耐雨筋汚染性、耐水性、促進耐候性）は評価不能であった。
また、製造例１１で得た水性樹脂（Ａ１１）は、前述の通り、アンモニア水添加時に均一化されず、高粘度の状態であり、これを用いた比較例１０の白塗料も高粘度の状態であった。そのため、以下の評価は行わなかった。
【００６６】
耐雨筋汚染性：
アルミ板（大きさ２２５×１００×１ｍｍ）を、長辺方向の一端から３分の１の位置で、短辺方向に沿って内角１３５°に折り曲げ、凸面に溶剤型ウレタン系下塗塗料（二液）を塗布し、室温下で１日間乾燥し、次いで、水系下塗塗料（一液）を塗布し、室温下で４時間乾燥して下塗塗膜を形成した。この下塗塗膜上に、白塗料を、乾燥後に０．５ｍｍ厚となるように塗布し、室温下で１週間乾燥して塗膜を形成し、試験体とした。この試験体を埼玉県久喜市桜田の藤倉化成（株）敷地内（屋外）で１年間、南面に垂直暴露した。その後、試験体の塗膜を目視で観察し、以下の基準で塗膜の耐雨筋汚染性を評価した。
○：雨筋汚れ小、△：雨筋汚れ中、×：雨筋汚れ大。
【００６７】
耐水性：
スレート板（大きさ４０×７５×３ｍｍ）の片面に溶剤型ウレタン系下塗塗料（二液）を塗布し、室温下で１日間乾燥し、次いで、水系下塗塗料（一液）を塗布し、室温下で４時間乾燥して下塗塗膜を形成した。この下塗塗膜上に、白塗料を、乾燥後に０．５ｍｍ厚となるように塗布し、室温下で１週間乾燥して塗膜を形成した。その後、塗膜を形成したスレート板の裏面と側面にエポキシ系塗料（二液）を塗布し、１日乾燥した後、エポキシ系塗料の上にさらにフッ素系塗料（二液）を塗布し、３日間乾燥して試験体とした。この試験体を４０℃純水に１週間浸漬した。その後、試験体の塗膜の状態を目視で観察し、以下の基準で塗膜の耐水性を評価した。
○：異常なし、△：わずかにフクレあり、×：多くのフクレあり。
【００６８】
促進耐候性：
耐水性と同じ方法で試験体を作製した。ただし、スレート板の大きさは４０×４０×３ｍｍとした。この試験体の塗膜の表面における６０度鏡面光沢度を、マイクロ・グロス（ＢＹＫ社製）により測定した。
次いで、試験体に対し、アイスーパーＵＶテスター（岩崎電気製）にて、５００時間の暴露処理を行った。処理後の試験体の塗膜の表面における６０度鏡面光沢度を前記と同様に測定し、下記式により、処理前に対する光沢維持率（％）を算出した。
光沢維持率（％）＝暴露処理後の６０度鏡面光沢度／暴露処理前の６０度鏡面光沢度×１００
【００６９】
貯蔵安定性：
白塗料を缶に密封し、５０℃下で１カ月貯蔵した後、白塗料の状態を目視で観察し、以下の基準で貯蔵安定性を評価した。
○：異常なし、×：沈降やゲル化が見られる。
【００７０】
【表９】
2018080297.tif 000013
【００７１】
【表１０】
2018080297.tif 000014
【００７２】
【表１１】
2018080297.tif 000015
【００７３】
【表１２】
2018080297.tif 000016
【００７４】
実施例１〜９の白塗料の塗膜は、耐雨筋汚染性に優れ、長期間屋外に暴露されても汚染されにくいものであった。また、これらの塗膜は、耐水性、耐候性にも優れていた。また、これらの白塗料は、貯蔵安定性に優れていた。
対して比較例１〜７、９の白塗料の塗膜は、耐雨筋汚染性に劣っていた。比較例８の白塗料は、塗膜作製時に割れが入り、性能評価不能であった。比較例１０の白塗料は、高粘度で塗布できない状態であった。
【産業上の利用可能性】
【００７５】
本発明の水性塗料組成物によれば、長期間屋外に暴露されても汚染されにくい塗膜を形成できる。